(57)【要約】【課題】  塗布開始時の塗布量過剰部に起因する塗布装置の汚染やウェブ切れの問題を発生せず、且つカーテン膜がウェブに衝突する動的接触線に発生した上流方向への液溜まりであるヒールの発生を防ぐことができることから良好な品質の塗布製品が製造可能となる塗布装置を提供する。【解決手段】  連続走行するウェブに液供給タンクよりポンプでカーテンヘッドに供給された塗布液を塗布するカーテン塗布装置において、ウェブの走行方向に対して摺動可能な受けパンを設け、受けパンに接続した塗布プレートの先端がウェブに接触状態で摺動することとカーテン膜と該ウェブの衝突角度を可変とし、該受けパンによる塗布開始とウェブの衝突角度変更を時間的に連動させることを特徴とするカーテン塗布装置。【選択図】図２
2010221122.tif 000002
【特許請求の範囲】
【請求項１】
連続走行するウェブに塗布液を塗布するカーテン塗布装置において、
１．ウェブの走行方向に対して摺動可能な受けパンを設け、受けパンに接続した塗布プレートの先端がウェブに接触状態で摺動可能とし、
２．かつ、カーテン膜と該ウェブの衝突角度を可変とし、該受けパンによる塗布開始と同時にウェブの衝突角度変更開始が可能であること
を特徴としたカーテン塗布装置。
【発明の詳細な説明】
【技術分野】
【０００１】
本発明は、印刷用紙、感圧記録紙、感熱記録紙、印画紙、印刷製版材料などの塗布製品製造に際し、連続走行する紙、塗被紙、フィルムなどへのカーテン塗布において塗布開始時の塗布量過剰部に起因する塗布装置の汚染やウェブ切れの発生とカーテン膜が該ウェブに衝突する地点での動的接触線に発生する上流方向への液溜まり（以降ヒールと称する）の発生を防ぎ、カーテン膜を安定化させることにより、良好な品質の塗布製品を製造することのできるカーテン塗布装置に関するものである。
【背景技術】
【０００２】
カーテン塗布方法は、一種以上の塗布液を用いて自由落下カーテン膜を形成し、これを塗布される材料（ウェブ）に衝突させ、塗布されるウェブ上に塗膜を形成する方法であり、鉄板の表面塗布方法としては古くから用いられてきた。
【０００３】
従来より、カーテン塗布方法においては、塗布開始時の塗布量過剰部に起因する塗布装置の汚染やウェブ切れの問題があった。これはカーテン塗布液の受けパンとウェブの間に間隙が存在するために発生する。これを防ぐためウェブの角度を下流方向に向かって登り傾斜にしてウェブの走行方向に対して摺動可能な受けパンをヘッド下部に設け、受けパンに接続した塗布プレートの先端がウェブに接触状態で上流側に摺動する方法（特許文献１）がある。しかしながらこの方法ではウェブ角度をウェブ下流に向かって登り傾斜の角度を付ける必要があり、結果としてウェブとカーテンのなす角度であるウェブ下流側の衝突角が９０°より小さくなることからカーテン膜が該ウェブに衝突する地点での動的接触線に発生する上流方向への液溜まりであるヒールを発生し、ウェブ上に塗膜を形成するときに、未塗布部が生じたり、塗布ムラが生ずることがあった。
【０００４】
上記のヒール現象とはカーテン膜がウェブに衝突する動的接触線において液膜の最下部が上流側（以下、連続走行するウェブの動的接触線手前を上流側、動的接触線より後の塗布液がウェブ上にある側を下流側と称する。）に膨らむ現象である。カーテン塗布の場合カーテン膜の落下による衝突力がウェブに同伴してくる空気を遮断し、塗布層とウェブ間に空気が入り込むことによって生じる未塗布部分や塗布ムラを防ぐが、上記ヒールが発生した場合上流側に膨らんだ液溜まりの部分には落下衝突力が働かないため、未塗布部分や塗布ムラを発生してしまう。
【０００５】
ヒールの発生には液流量とウェブ走行速度の関係や液粘度、ウェブとカーテンの衝突角度などが関係するが、特に衝突角度が重要となる。ここで、衝突角度について説明する。衝突角度を規定する場合、ウェブの上流側か下流側かで数値が逆転する。そこで本発明や背景技術の説明においては、以下、特に断らない限り、ウェブ下流側とカーテンとでなす角度を衝突角度とする。なお、ウェブ下流側とカーテンとの衝突角度と、ウェブ上流側とカーテンとの衝突角度との和は１８０°となる。
衝突角度が９０°より小さくなる場合その衝突角度が小さければ小さい程ヒールが発生しやすい傾向にあるため、目標とする塗布製品が得られないことがある。この防止策として上流側に吸気口を設けて吸引しヒールの大きさを安定化させる方法の提案もあるが、この方法ではヒールの発生自体は防げず、液粘度の変化や液流量の微小な変動などの外乱により未塗布部分や塗布ムラを発生してしまい、安定した塗布製品を作ることができなかった（例えば特許文献２）。また、ウェブの表面粗度を０．１μｍ以上とし、塗布液粘度を３０ｃｐｓ以上３００ｃｐｓ以下にする方法の提案もされているが、これらの条件以外の塗布を行う場合ヒールの発生による未塗布部分や塗布ムラを防ぐことができなかった（例えば特許文献３）。またウェブの上流に吸気口を設けて走行するウェブに同伴する空気層によるカーテン破壊を防ぎつつウェブ速度に応じてウェブ下流側の衝突角度を変更させる方法があり、この方法ではヒールは防げるが、カーテンの上流に吸気口が存在するため、カーテンの上流に摺動可能な受けパンを設け、受けパンに接続した塗布プレートの先端がウェブに接触状態で上流側に摺動する方法など、カーテン上流に構造物を設ける方法が取れない。このため、塗布開始時の塗布量過剰部に起因する塗布装置の汚染やウェブ切れの問題を防ぐことができないため、ウェブ上の塗布量過剰部が汚した塗布装置による汚れの再転写や塗布製品表面の破損などを生じ、目標の塗布製品を安定して製造することができなかった（例えば特許文献４）。
【先行技術文献】
【特許文献】
【０００６】
【特許文献１】特開平９−４７７０６号公報
【特許文献２】特開平９−１４１１６６号公報
【特許文献３】特開平１０−３２８６１３号公報
【特許文献４】特表２００５−５３９１５５号公報
【発明の概要】
【発明が解決しようとする課題】
【０００７】
カーテン塗布においては、塗布開始時に塗布量過剰部に起因する塗布装置の汚染やウェブ切れの問題を発生せず、且つカーテン膜が該ウェブに衝突する地点での動的接触線に発生する上流方向への液溜まりであるヒールの発生を防ぎ、カーテン膜を安定化させることにより、良好な品質の塗布製品を製造することのできるカーテン塗布装置を提供することである。
【課題を解決するための手段】
【０００８】
本発明は連続走行するウェブに塗布液を塗布するカーテン塗布装置において、
１．ウェブの走行方向に対して摺動可能な受けパンを設け、受けパンに接続した塗布プレートの先端がウェブに接触状態で摺動可能とし、
２．かつ、カーテン膜と該ウェブの衝突角度を可変とし、該受けパンによる塗布開始と同時にウェブの衝突角度変更開始が可能であること
を特徴としたカーテン塗布装置である。
【発明の効果】
【０００９】
本発明のカーテン塗布装置により、塗布開始時に塗布量過剰部に起因する塗布装置の汚染やウェブ切れの問題を発生せず、且つカーテン膜がウェブに衝突する動的接触線に発生した上流方向への液溜まりであるヒールの発生を防ぐことができる。これより、液流量とウェブ走行速度の関係や液粘度などについて塗布条件や塗液物性を限定しなくても、ヒールを発生させずに、未塗布部分や塗布ムラのない良好な品質の塗布製品が製造可能となる。
【図面の簡単な説明】
【００１０】
【図１】本発明のカーテン塗布装置における実施態様の一例を示す全体概略図。
【図２】本発明のカーテン塗布装置における実施態様の一例を示す全体概略図。
【図３】本発明のカーテン塗布装置における実施態様の一例を示す全体概略図。
【図４】本発明のカーテン塗布装置における実施態様の一例を示す拡大図。
【図５】本発明のカーテン塗布装置における実施態様の一例を示す拡大図。
【図６】比較例を示す全体概略図。
【図７】比較例を示す全体概略図。
【図８】比較例を示す全体概略図。
【発明を実施するための形態】
【００１１】
以下、本発明の実施の形態について、図面によりさらに詳しく説明するが、本発明は、以下の実施形態に限定されることなく、様々な形態が可能であることはいうまでもない。
なお、本発明者は、鋭意検討の結果、塗布開始時にウェブとの間に間隙を生じないための塗布プレートを設けた受けパン及びカーテンとウェブの衝突角度を可変とする装置を備え、且つ、受けパンによる塗布開始と同時にウェブの衝突角度変更開始が可能であることを特徴とするカーテン塗布装置に思い至った。しかし、そのような装置は従来にはなく、その発想を具体化した本願発明による有利な効果は装置を作製し塗布試験してはじめて分かった。
【００１２】
図１、２、３は、本発明におけるカーテン塗布装置の実施態様の一例を示す全体概略図である。
【００１３】
本発明のカーテン塗布装置は、コーターヘッド１と先端に塗布プレート１３を接続した摺動可能な受けパン１２と、好ましくは鉛直方向に移動可能なロール９から構成される。
【００１４】
図１において、予め調整された塗布液は給液タンク８から給液ポンプによってコーターヘッド１へ送られる。コーターヘッド１の内部は、マニホールド２、スリット３、スリット出口４からなり、それぞれ高精度の仕上げが施されている。供給された塗布液は、マニホールド２に満たされ、さらにスリット３、スリット出口４に送られるときに通過する狭い間隙により、給液ポンプの送液による動圧の影響が軽減され、幅方向における圧力分布が均一化され、垂直なカーテン膜６が形成される。
【００１５】
幅方向でプロファイルが均一となったカーテン膜６は、図２のように連続走行しているウェブ１０と接触し、ウェブ１０上に塗布膜を形成する。
【００１６】
形成させたカーテン膜６を安定した状態で塗布するためには、ウェブ１０からコーターヘッド１下部のスリット出口４までの高さがある程度必要とされるが、本実施形態においてはその高さを制御することも可能であり、カーテン膜６の安定に適した高さは好ましくは６０〜２５０ｍｍ、より好ましくは１２０〜１８０ｍｍである。カーテン膜高さが好ましい範囲より低いとカーテン膜の落下による衝突力が減少しウェブに同伴してくるエアに対する抵抗力が減るため、塗布ムラを起こしやすくなるおそれがある。また、好ましい範囲より高いと周辺空気の変動など外乱の影響を受けやすくなるおそれがある。
【００１７】
本発明における塗布開始時に塗布量過剰部に起因する塗布装置の汚染の防止については先端に塗布プレート１３を接続した摺動可能な受けパン１２を設置する。図１の塗布前の状態では受けパン１２にカーテン膜６の塗液が供給されており、受けパン１２の先端に設けられた塗布プレートは一方でウェブ１０に接触している。この状態から受けパン１２をカーテン上流側に摺動させることで図２のように塗布が開始される。この際塗布プレート１３がウェブに接触しているため、カーテン膜６の動的接触線が塗布プレート上からウェブ１０に移動する際、カーテン膜６の塗布プレートによる切断線とウェブの距離がゼロとなる為塗布量過剰部の発生を防ぐことができ、塗布装置の汚染を防ぐことができる。その後図３に示すようにロール９が下方に移動し、カーテン膜６とウェブ１０のなす角度を図４の状態から図５の９０°の状態に近づけるように変化させることでヒールの除去ができる。ヒールの発生には液流量とウェブ走行速度の関係や液粘度、衝突角度などが関係するが、特に衝突角度が重要となる。図４に示すようにウェブ１０の衝突角度がウェブ下流に向かって登り傾斜の角度が７５°未満となる条件ではヒールが発生してしまうため、目標とする塗布製品が得られないことがある。これに対し図５に示すようにウェブの衝突角度が垂直に近く、すなわちカーテン膜６とウェブ１０のなす角が９０°に近くなればなるほどヒールは発生しない。また塗布開始から角度変更をするまでの時間であるが塗布開始と同時又は直後に角度変更を始め、好ましくは１〜５秒、より好ましくは２〜３秒で目標の角度に到達することが望ましい。この時間が１秒を下回るとカーテン安定性やウェブ走行性に悪影響を与える可能性があり、５秒を上回ると角度変化中にヒールが発生する可能性があるからである。
なお、角度変更の開始は塗布開始から可能な限り短い時間で開始するのが良いが、塗布開始からの所要時間はヒール発生防止点から５秒以内、より好ましくは１秒以内であることが好ましい。
なお、衝突角度は塗布開始以降にはじめて定義できるが、衝突角度を変化させるための装置の必要部分の動き出し開始は塗布開始前でも良い。
【００１８】
本発明のカーテン塗布装置において、用いられるコーターヘッドとしては、スライドホッパー型、エクストルージョン型、又は両者の混合したスライドエクストルージョン型などが挙げられる。
【００１９】
本発明において、「塗布液」とは、例えば、写真乳剤液としてゼラチン水溶液中にハロゲン化銀を分散せしめたもの、磁気記録紙用塗布液として水あるいは有機溶剤中に磁性体粒子を分散せしめたもの、感熱記録紙用塗布液として発色剤と顕色剤を分散せしめたもの、感圧記録紙用塗布液として発色剤あるいは顕色剤を含むマイクロカプセルを分散せしめたもの、インクジェット記録紙用塗布液、顔料塗布紙用塗布液として無機あるいは有機顔料を分散せしめたものなどであり、これらに挙げられる塗布液の固形分濃度などとは関係なく、カーテン塗布を行うことが可能な塗布液であれば、制限なく用いることができるが、塗布液の粘度についてはＢ型粘度が１０〜２０００ｃｐｓの範囲の塗布液が好ましい。Ｂ型粘度が１０ｃｐｓより低いとカーテンの成膜性が悪化し、必要な液流量でカーテンが形成されないおそれがある。またＢ型粘度が２０００ｃｐｓより高いと液送りが困難で送液の脈動現象が発生し、カーテンが安定せず均一な塗布層が形成できない可能性がある。
【００２０】
本発明に用いられるウェブとしては、一般に使用される上質紙、中質紙、更紙、マシンコート紙、アート紙、キャストコート紙、合成紙、レジンコーテッド紙、プラスティックフィルム、ゴム板、天然あるいは合成繊維で織られた布などを挙げることができる。
【実施例】
【００２１】
以下、本発明を一層明瞭とするために実施例を挙げて説明するが、本発明はこの実施例に限定されるものではない。なお、実施例中の部数は全て質量部を示し、特に断りのない限り、濃度は固形分の質量％、塗布量は乾燥後の塗布量を示す。
【００２２】
（実施例１）
感圧記録紙用塗布液について、以下の通り作製した。
【００２３】
＜マイクロカプセル分散液＞
クリスタルバイオレットラクトン（ＣＶＬ）５部を溶解した２００部の高沸点油（株式会社クレハ製、ＫＭＣ−１１３）を５％スチレン無水マレイン酸共重合体水溶液（ｐＨ５．０）２５０部に添加し、平均粒子径を６μｍとなるように乳化した。
【００２４】
次に、４０％メラミン−ホルマリン初期縮合物水溶液（住友化学株式会社製、スミレッツレジン）２０部を上記乳化剤に加えて温度を７５℃とし、２時間反応させた後、２０％水酸化ナトリウム水溶液でｐＨ９．０として室温まで冷却し、４０％のマイクロカプセル分散液を得た。
【００２５】
＜塗布液＞
上記のようにして得られたマイクロカプセル分散液を下記の配合に、さらに水を加え、固形分濃度１５％に調整し、液粘度を２５ｃｐｓとして感圧記録紙用塗布液を作製した。
４０％マイクロカプセル分散液                                  １００部
小麦澱粉（平均粒子径２０μｍ）                                  ５０部
４８％カルボキシ変性スチレンブタジエン共重合体ラテックス        ２０部
【００２６】
上記塗布液を用い、図１、２、３で示したカーテン塗布装置を用いて感圧記録紙を製造した。塗布開始の方法としてはカーテン膜６を形成した後、塗布プレート１３を先端に接続した受けパン１２を図１に示すようにカーテン上流側に摺動させてカーテン膜６をウェブ１０に塗布開始したと同時に、図２に示すようにロール９を下方に移動させ始め、３秒間の間にカーテン膜６とウェブ１０のなす衝突角度を移動前が７５°だった状態に対し移動後図３に示すように９０°となるように調整した。ウェブとしては坪量４０ｇ／ｍ２で表面粗度１μｍの上質紙を用い、エクストルージョン型カーテン塗布装置を用いて塗布速度２００ｍ／分で感圧記録紙用塗布液を塗布量３．５ｇ／ｍ２となるように塗布し、塗布長さ１００００ｍの感圧記録紙を製造した。上記、ウェブの表面粗度はＪＩＳ  Ｂ０６０１によるＲａを意味する。
【００２７】
（実施例２）
実施例１におけるロール９を移動した後のカーテン膜６とウェブ１０のなす衝突角度を８５°とした以外は実施例１と同様にして、実施例２の感圧記録紙を製造した。
【００２８】
（実施例３）
実施例１におけるロール９を移動した後のカーテン膜６とウェブ１０のなす衝突角度を８２°とした以外は実施例１と同様にして、実施例３の感圧記録紙を製造した。
【００２９】
（実施例４）
実施例１におけるロール９を移動する時間を５秒間とした以外は実施例１と同様にして、実施例４の感圧記録紙を製造した。
【００３０】
（実施例５）
実施例１におけるロール９を移動する時間を６秒間とした以外は実施例１と同様にして、実施例５の感圧記録紙を製造した。
【００３１】
（実施例６）
実施例１におけるロール９を移動する時間を１秒間とした以外は実施例１と同様にして、実施例６の感圧記録紙を製造した。
【００３２】
（実施例７）
実施例１において塗布開始してから１秒後にロール９を移動し始め、ロール９の移動する時間を１秒間とした以外は実施例１と同様にして、実施例７の感圧記録紙を製造した。
【００３３】
（実施例８）
実施例１において塗布開始してから５秒後にロール９を移動し始め、ロール９の移動する時間を１秒間とした以外は実施例１と同様にして、実施例７の感圧記録紙を製造した。
【００３４】
（実施例９）
実施例１において塗布開始してから６秒後にロール９を移動し始め、ロール９の移動する時間を６秒間とした以外は実施例１と同様にして、実施例７の感圧記録紙を製造した。
【００３５】
（比較例１）
実施例１におけるロール９が固定のカーテン塗布装置を用い、カーテン膜６とウェブ１０のなす衝突角度を７５°とし、この衝突角度を保ったまま塗布した以外は実施例１と同様にして、比較例１の感圧記録紙を製造した。
【００３６】
（比較例２）
実施例１において用いたカーテン塗布装置の受けパンを図６に示した箱型受けパン１４に変更し、カーテン膜６とウェブ１０のなす衝突角度を９０°に固定したカーテン塗布装置を用いて図７、８に示したように箱型受けパン１４をカーテン上流側に移動して塗布した以外は実施例１と同様にして、比較例２の感圧記録紙を製造した。
【００３７】
（比較例３）
比較例１において、カーテン膜６とウェブ１０のなす衝突角度を９０°に固定したカーテン塗布装置を用いた以外は比較例１と同様にして、比較例３の感圧記録紙を製造した。
【００３８】
（比較例４）
比較例２において、カーテン膜６とウェブ１０のなす衝突角度を７５°に固定したカーテン塗布装置を用いた以外は比較例２と同様にして、比較例４の感圧記録紙を製造した。
【００３９】
上記実施例１〜９及び比較例１〜４による感圧記録紙の製造について、下記の評価方法により評価し、その結果を下記表１に掲げた。なお、評価に当たって、感圧記録紙の製造における長さ１００００ｍを塗布する間の状態を観察した。
【００４０】
＜ヒール評価＞
カーテン膜のヒール発生状態を目視観察し、次の基準で評価した。なお、許容レベルとしては△以上である。
◎◎：ヒールが全く発生せず、非常に安定していた。
◎  ：ヒールの兆候がかすかに見られるが問題ない程度。
○  ：ヒールの兆候が見られるが問題ない程度。
△  ：ヒールが一部に１〜２秒程度の短時間発生していた。
×  ：ヒールが全幅にわたって発生していた。
【００４１】
＜カーテン安定性評価＞
カーテン膜のユレを目視観察し、次の基準で評価した。なお、許容レベルとしては○以上である。
◎：カーテンユレが全く発生せず、非常に安定していた。
○：カーテンユレの兆候がかすかに見られるが問題ない程度。
△：カーテンユレが部分的に発生していた。
×：カーテンユレが全幅にわたって発生していた。
【００４２】
＜過剰塗布量による塗布装置の汚れ＞
塗布された感圧記録紙の塗布面が乾燥装置通過後に接触するロールの表面の汚れの発生状態を目視観察し、次の基準で評価した。なお、許容レベルとしては○以上である。
◎：ロール表面の汚れが全く観察されなかった。
○：ロール表面の汚れがごく僅かに観察されるが、その後に接触する塗布面への影響が見
られなかった。
△：ロール表面に部分的に汚れが観察され、その後に接触する塗布面に影響があった。
×：ロール全面に汚れが観察され、その後に接触する塗布面に影響し目標の製品として使
用不可だった。
【００４３】
＜塗布面＞
製造した感圧記録紙の塗布面における塗布ムラや未塗布部の発生状態を目視観察し、次の基準で評価した。なお、許容レベルとしては△以上である。
◎：塗布ムラ、未塗布部、塗布装置汚れによる悪影響ともに全く観察されなかった。
○：塗布ムラのみがごく僅かに観察されるが、製品として問題なかった。
△：塗布ムラと塗布汚れによる悪影響が僅かに観察され製品として下限レベルだった。
×：塗布ムラ、未塗布部、塗布装置汚れによる悪影響ともに観察され、製品として使用不
可。
【００４４】
【表１】
2010221122.tif 000003
【００４５】
評価；
上記表１から明らかなように、実施例１はヒール評価、カーテン安定性、塗布装置の汚れ、塗布面とも良好な結果であった。実施例２、４はヒールの兆候がかすかに見られるが問題ない程度でカーテンユレや塗布装置の汚れもなく、塗布面も塗布ムラ、未塗布部とも全く観察されなかった。実施例３はヒールの兆候が見られるが問題ない程度でカーテンユレや塗布装置の汚れもなく、塗布面も塗布ムラ、未塗布部とも全く観察されなかった。実施例５はヒールの兆候が見られるが問題ない程度でカーテンユレや塗布装置の汚れもなく、塗布面は塗布ムラのみがごく僅かに観察されるが未塗布部はなく製品として問題なかった。実施例６はヒール評価は良好で、カーテンユレの兆候がかすかに見られるが問題ない程度で塗布装置の汚れもなく、塗布面は塗布ムラのみがごく僅かに観察されるが未塗布部はなく製品として問題なかった。実施例７はヒールの兆候がかすかに見られるが問題ない程度でカーテンユレの兆候もかすかに見られるが未塗布部や塗布装置の汚れもなく、塗布面は塗布ムラのみがごく僅かに観察されるが未塗布部はなく製品として問題なかった。実施例８はヒールの兆候が見られるが問題ない程度でカーテンユレの兆候もかすかに見られるが未塗布部や塗布装置の汚れがなく、塗布面は塗布ムラのみがごく僅かに観察されるが未塗布部はなく製品として問題なかった。実施例９はヒールが一部に短時間発生しており、カーテンユレの兆候もかすかに見られるが未塗布部はなく、塗布面は塗布ムラと塗布汚れによる悪影響が僅かに観察され製品として下限レベルだった。一方、比較例１では、ヒールが全幅にわたって間欠的ではあるが発生していることが観察され、それに伴って塗布面も悪影響を及ぼしており、塗布装置の汚れも見られた。比較例２では、ヒールは発生していなかったが、図８に示すような塗布量過剰部１５による塗布装置の汚れが全幅にわたって発生していることが観察され、それに伴って塗布面にも悪影響を及ぼしていた。比較例３では、ヒールは発生していなかったが、塗布開始時に発生した塗布量過剰部による塗布装置の汚れが全幅にわたって発生していることが観察され、それに伴って塗布面にも悪影響を及ぼしていた。比較例４では、ヒールが全幅にわたって間欠的ではあるが発生していることが観察され、塗布開始時に発生した塗布量過剰部による塗布装置の汚れが全幅にわたって発生していることが観察され、それに伴って塗布面にも悪影響を及ぼしていた。
【産業上の利用可能性】
【００４６】
本発明のカーテン塗布装置はウェブの走行方向に対して摺動可能な受けパンを設け、受けパンに接続した塗布プレートの先端がウェブに接触状態で摺動することとカーテン膜と該ウェブの衝突角度を可変とすることで塗布開始時の塗布量過剰部に起因する塗布装置の汚染やウェブ切れの問題を発生せず、且つカーテン膜がウェブに衝突する動的接触線に発生した上流方向への液溜まりであるヒールの発生を防ぐことができることから、ヒールの発生により液流量とウェブ走行速度の関係や液粘度などについて特定の領域に限定されていた塗布条件に関わらず、未塗布部分や塗布ムラのない良好な品質の塗布製品が製造可能となる塗布装置である。
【符号の説明】
【００４７】
１  コーターヘッド
２  マニホールド
３  スリット
４  スリット出口
５  エッジガイド
６  カーテン膜
７  液回収パン
８  給液タンク
９  ロール
１０  ウェブ
１２  受けパン
１３  塗布プレート
１４  箱型受けパン
１５  塗布量過剰部
【図１】
2010221122.tif 000004
【図２】
2010221122.tif 000005
【図３】
2010221122.tif 000006
【図４】
2010221122.tif 000007
【図５】
2010221122.tif 000008
【図６】
2010221122.tif 000009
【図７】
2010221122.tif 000010
【図８】
2010221122.tif 000011